(57)【特許請求の範囲】
【請求項１】
下記一般式（１）で示される三環性縮合イミダゾール系化合物からなることを特徴とするアニオン硬化性化合物用硬化剤。
【化１】
0006705262.tif 000011
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基、またはＲ５およびＲ６が結合して、単環または縮合環を形成した構造である。Ｌは、酸素原子、硫黄原子またはＮＨ基であり、Ｘは、酸素原子または硫黄原子である。）
【請求項２】
下記一般式（２）で示される三環性縮合イミダゾール系化合物からなることを特徴とするアニオン硬化性化合物用硬化剤。
【化２】
0006705262.tif 000012
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基、またはＲ５およびＲ６が結合して、単環または縮合環を形成した構造である。Ｘは、酸素原子または硫黄原子である。）
【請求項３】
下記一般式（３）で示される三環性縮合イミダゾール系化合物からなることを特徴とするアニオン硬化性化合物用硬化剤。
【化３】
0006705262.tif 000013
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基またはＲ５およびＲ６が結合して、単環または縮合環を形成した構造である。）
【請求項４】
請求項１〜３いずれか記載のアニオン硬化性化合物用硬化剤と、アニオン硬化性化合物とを含むことを特徴とする硬化性組成物。
【請求項５】
アニオン硬化性化合物がエポキシ化合物またはエピスルフィド化合物であることを特徴とする請求項４記載の硬化性組成物。
【請求項６】
請求項４または５記載の硬化性組成物を硬化させてなることを特徴とする硬化物。
【発明の詳細な説明】
【技術分野】
【０００１】
本発明は、エポキシ化合物やエピスルフィド化合物などのアニオン硬化性化合物を硬化させるためのアニオン硬化性化合物用硬化剤、前記硬化剤とアニオン硬化性化合物を含む硬化性組成物、および前記硬化性組成物を硬化させてなる硬化物に関するものである。
【背景技術】
【０００２】
従来、エポキシ化合物やエピスルフィド化合物などのアニオン硬化性化合物は、その硬化物が機械的特性、電気的特性、熱的特性、耐薬品性等に優れた性能を有することから、塗料、電気電子用絶縁材料、接着剤等の幅広い用途に用いられている。かかるアニオン硬化性化合物を硬化させるためのアニオン硬化性化合物用硬化剤についても、イミダゾール類、アミン類、ジシアンジアミド、酸無水物類、フェノール類、ヒドラジン類、グアニジン類等の種々の硬化剤が幅広い用途に用いられている。
【０００３】
これらの中でもイミダゾール類の硬化剤は広い用途に用いられており、例えば、特許文献１では、半導体装置の電子回路部品の封止用途に用いられるエポキシ樹脂の硬化剤（硬化促進剤）として１−（２−ヒドロキシエチル）イミダゾール等の種々イミダゾール系化合物が使用されており、また、特許文献２では、繊維強化複合材料用途において、強化用繊維材料にエポキシ樹脂組成物を含浸させて得られる所謂プリプレグを形成する際に２−メチルイミダゾール等のイミダゾール系化合物が使用されている。
【０００４】
アニオン硬化性化合物の硬化条件については、その組成や使用される用途により熱環境が大きく異なるものであるため、アニオン硬化性化合物用硬化剤についても、近年、さまざまな温度条件で安定的、効率的に硬化性能を発揮することが求められており、それぞれの用途に適した硬化剤を選択、開発することが重要となっている。
【０００５】
例えば、特許文献１のような電子回路部品の封止用途では、硬化剤は１５０〜１７０℃程度の高温領域で硬化性能を示すものが使用されており、特許文献２のような繊維強化複合材料用途では、室温では硬化性能を示さず、８０℃以下の温度領域での一次硬化性能、１３０℃以上の温度領域での二次硬化性能を示す硬化剤が使用されている。
【先行技術文献】
【特許文献】
【０００６】
【特許文献１】特開２０００−６８４１８号公報
【特許文献２】特開２００３−７３４５６号公報
【発明の概要】
【発明が解決しようとする課題】
【０００７】
しかしながら、近年ではエポキシ樹脂の使用用途は多様化してきており、上記特許文献１や特許文献２と同じように１３０〜１７０℃付近の高温領域でエポキシ樹脂の硬化が行なわれる場合であっても、６０〜１００℃付近の低温領域では非硬化性が求められるといった、選択的な硬化性が要求される用途も生じてきている。このような選択的な硬化性が求められる用途では、特許文献１や特許文献２に記載されている１−（２−ヒドロキシエチル）イミダゾールや、２−メチルイミダゾール等のイミダゾール系硬化剤は使用することができないものであった。
【０００８】
そこで、本発明では、このような背景下において、８０℃付近の低温領域と１５０℃付近の高温領域におけるエポキシ樹脂の硬化性能に差があり、１５０℃付近の高温領域で選択的にエポキシ樹脂の硬化反応を行なうことができ、保存安定性にも優れるアニオン硬化性化合物用硬化剤を提供することを目的とするものである。
【課題を解決するための手段】
【０００９】
しかるに本発明者は、かかる事情に鑑み鋭意研究を重ねた結果、下記一般式（１）で示される三環性縮合イミダゾール系化合物（以下、単に「三環性縮合イミダゾール系化合物（１）」と略すことがある。）をアニオン硬化性化合物の硬化剤に用いることにより、８０℃付近ではアニオン硬化性化合物に対する硬化性能を示さないか、或いは実用的ではないほど硬化速度が遅いが、１５０℃付近では短時間でアニオン硬化性化合物を硬化させることが可能となることを見出し、さらには、アニオン硬化性化合物を含有させた硬化性組成物の保存安定性にも非常に優れることを見出し、本発明を完成した。
【００１０】
本発明における下記一般式（１）で示される三環性縮合イミダゾール系化合物からなるアニオン硬化性化合物用硬化剤では、一般式（１）において−Ｌ−Ｃ（＝Ｘ）−で示されるエステル結合ユニット、チオエステル結合ユニット、アミド結合ユニットなどの官能基により、イミダゾール環上の窒素原子の求核性を抑制することが考えられる。これにより、硬化剤の安定性に優れたものとなり、低温では反応性が低いが、高温で優れた反応性を示すものとなるのであり、さらには、硬化性組成物の保存安定性にも優れたものとなると推測される。
【００１１】
すなわち、本発明の要旨は、下記一般式（１）で示される三環性縮合イミダゾール系化合物からなることを特徴とするアニオン硬化性化合物用硬化剤である。
【００１２】
【化１】
0006705262.tif 000002
【００１３】
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基、またはＲ５およびＲ６が結合して、単環または縮合環を形成した構造である。Ｌは、酸素原子、硫黄原子またはＮＨ基であり、Ｘは、酸素原子または硫黄原子である。）
【００１４】
三環性縮合イミダゾール系化合物（１）のうち、下記一般式（２）で示される三環性縮合イミダゾール系化合物からなることを特徴とするアニオン硬化性化合物用硬化剤が好ましい。
【００１５】
【化２】
0006705262.tif 000003
【００１６】
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基、またはＲ５およびＲ６が結合して、単環または縮合環を形成した構造である。Ｘは、酸素原子または硫黄原子である。）
【００１７】
また、三環性縮合イミダゾール系化合物（１）のうち、下記一般式（３）で示される三環性縮合イミダゾール系化合物からなることを特徴とするアニオン硬化性化合物用硬化剤が好ましい。
【００１８】
【化３】
0006705262.tif 000004
【００１９】
（ここで、式中、Ｒ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基、またはＲ１〜Ｒ４のうち２つ以上が結合して、単環または縮合環を形成した構造である。Ｒ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基またはＲ５およびＲ６が結合して、単環または縮合環を形成した構造である。）
【００２０】
さらに、本発明においては、上記のアニオン硬化性化合物用硬化剤と、アニオン硬化性化合物とを含む硬化性組成物、並びに、かかる硬化性組成物を硬化させてなる硬化物も提供するものである。
【発明の効果】
【００２６】
本発明のアニオン硬化性化合物用硬化剤によれば、８０℃付近ではアニオン硬化性化合物に対する硬化性能を示さないか、あるいは実用的ではないほど硬化速度が遅いが、１５０℃付近では選択的にアニオン硬化性化合物の硬化反応を行なうことができるものであり、さらには、アニオン硬化性化合物を含有させた硬化性組成物の保存安定性にも優れたものとなる。
【図面の簡単な説明】
【００２７】
【図１】合成例１により得られた、イミダゾベンゾオキサジン−５−オンの１Ｈ−ＮＭＲスペクトルである。
【図２】合成例２により得られた、３−ブチル−２−メチルイミダゾベンゾオキサジン５−オン（主生成物）の１Ｈ−ＮＭＲスペクトルである。
【図３】合成例２により得られた、３−ブチル−２−メチルイミダゾベンゾオキサジン−５−オン（副生成物）の１Ｈ−ＮＭＲスペクトルである。
【図４】合成例３により得られた、３−エチル−２−メチルイミダゾベンゾオキサジン−５−オン（主生成物）の１Ｈ−ＮＭＲスペクトルである。
【図５】合成例３により得られた、３−エチル−２−メチルイミダゾベンゾオキサジン−５−オン（副生成物）の１Ｈ−ＮＭＲスペクトルである。
【発明を実施するための形態】
【００２８】
以下に本発明を詳細に説明する。
なお、本発明において、アニオン硬化性化合物用硬化剤とは、硬化剤として働くもののみならず、硬化促進剤（硬化助剤）として働くものも概念として含めるものである。
【００２９】
〔アニオン硬化性化合物用硬化剤〕
本発明のアニオン硬化性化合物用硬化剤は、下記一般式（１）で示されるイミダゾール系化合物からなることを特徴とする。
まず、下記一般式（１）で示される三環性縮合イミダゾール系化合物について説明する。
【００３０】
【化１】
0006705262.tif 000005
【００３１】
上記一般式（１）中のＲ１からＲ４は、それぞれ独立して水素原子、ハロゲン原子、シアノ基、ホルミル基、炭素数１〜２０のアルキル基、炭素数２〜２０のアルケニル基、炭素数２〜２０のアルキニル基、炭素数７〜２０のアラルキル基、炭素数３〜２０のシクロアルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、炭素数１〜２０のジアルキルアミノ基、ニトロ基である。
【００３２】
ハロゲン原子としては、例えば、塩素原子、臭素原子、ヨウ素原子などが挙げられる。
炭素数１〜２０のアルキル基は、鎖状でも分岐状であってもよく、アルキル基の炭素数としては、好ましくは１〜１８、特に好ましくは１〜１５、更に好ましくは１〜１０である。具体的には、例えば、メチル基、エチル基、イソプロピル基、ブチル基、イソブチル基、ヘキシル基、オクチル基、２−エチルヘキシル基などが挙げられる。
【００３３】
炭素数２〜２０のアルケニル基は、鎖状でも分岐状であってもよく、アルケニル基の炭素数としては、好ましくは２〜１８、特に好ましくは２〜１５である。具体的には、例えば、ビニル基、アリル基、１−プロペニル基、イソプロペニル基、２−ブテニル基、３−ブテニル基、２−ペンテニル基、２−ヘキセニル基などが挙げられる。
【００３４】
炭素数２〜２０のアルキニル基は、鎖状でも分岐状であってもよく、アルキニル基の炭素数としては、好ましくは２〜１８、特に好ましくは２〜１５である。具体的には、例えば、エチニル基、プロピニル基、ブチニル基、ペンチニル基、ヘキシニル基、ヘプチニル基、オクチニル基、ノニニル基、デシニル基、ウンデシニル基、ドデシニル基、トリデシニル基、テトラデシニル基、ペンタデシニル基、ヘキサデシニル基、ヘプタデシニル基、オクタデシニル基、ノナデシニル基、イコシニル基などが挙げられる。
【００３５】
炭素数７〜２０のアラルキル基は、鎖状でも分岐状であってもよく、アラルキル基の炭素数としては、好ましくは７〜１８、特に好ましくは７〜１５である。具体的には、例えば、ベンジル基、フェネチル基、ナフチルメチル基などが挙げられる。
【００３６】
炭素数３〜２０のシクロアルキル基の炭素数としては、好ましくは６〜１８、特に好ましくは６〜１５である。具体的には、例えば、シクロプロピル基、シクロブチル基、シクロペンチル基、シクロヘキシル基、シクロヘプタン基、シクロオクタン基などが挙げられる。
【００３７】
炭素数６〜２０のアリール基の炭素数としては、好ましくは炭素数６〜１８、特に好ましくは６〜１５である。具体的には、例えば、フェニル基、ナフチル基、アントラセニル基、ビフェニル基などが挙げられる。
【００３８】
炭素数３〜２０のヘテロアリール基は、少なくとも１つのヘテロ原子を含み、かかるヘテロ原子としては、例えば、窒素原子、酸素原子、硫黄原子などが挙げられる。かかるヘテロ原子を少なくとも１つ含む炭素数３〜２０のヘテロアリール基としては、例えば、フラニル基、チエニル基、ピロリル基、イミダゾリル基、ピリジル基、カルバゾリル基、インドリル基、ベンゾフラニル基、クロメニル基、イソクロメニル基などが挙げられる。
【００３９】
炭素数１〜２０のアルコキシ基は、鎖状でも分岐状であってもよく、アルキルオキシ基の炭素数としては、好ましくは１〜１８、特に好ましくは１〜１５、更に好ましくは１〜１０である。具体的には、例えば、メトキシ基、エトキシ基、イソプロポキシ基、ブトキシ基、イソブトキシ基、ヘキシルオキシ基、オクチルオキシ基、２−エチルヘキシルオキシ基などが挙げられる。
【００４０】
炭素数２〜２０のアルケニルオキシ基は、鎖状でも分岐状であってもよく、アルケニルオキシ基の炭素数としては、好ましくは２〜１８、特に好ましくは２〜１５である。具体的には、例えば、ビニルオキシ基、アリルオキシ基、１−プロペニルオキシ基、イソプロペニルオキシ基、２−ブテニルオキシ基、３−ブテニルオキシ基、２−ペンテニルオキシ基、２−ヘキセニルオキシ基などが挙げられる。
【００４１】
炭素数２〜２０のアルキニルオキシ基は、鎖状でも分岐状であってもよく、アルキニルオキシ基の炭素数としては、好ましくは２〜１８、特に好ましくは２〜１５である。具体的には、例えば、エチニルオキシ基、プロピニルオキシ基、ブチニルオキシ基、ペンチニルオキシ基、ヘキシニルオキシ基、ヘプチニルオキシ基、オクチニルオキシ基、ノニニルオキシ基、デシニルオキシ基、ウンデシニルオキシ基、ドデシニルオキシ基、トリデシニルオキシ基、テトラデシニルオキシ基、ペンタデシニルオキシ基、ヘキサデシニルオキシ基、ヘプタデシニルオキシ基、オクタデシニルオキシ基、ノナデシニルオキシ基、イコシニルオキシ基などが挙げられる。
【００４２】
炭素数７〜２０のアラルキルオキシ基は、鎖状でも分岐状であってもよく、アラルキルオキシ基の炭素数としては、好ましくは７〜１８、特に好ましくは７〜１５である。具体的には、例えば、ベンジルオキシ基、フェネチルオキシ基、ナフチルメチルオキシ基などが挙げられる。
【００４３】
炭素数６〜２０のアリールオキシ基の炭素数としては、好ましくは炭素数６〜１８、特に好ましくは６〜１５である。具体的には、例えば、フェニルオキシ基、ナフチルオキシ基、アントラセニルオキシ基、ビフェニルオキシ基などが挙げられる。
【００４４】
炭素数１〜２０のアルキルチオ基は、鎖状でも分岐状であってもよく、アルキルチオ基の炭素数としては、好ましくは１〜１８、特に好ましくは１〜１５、更に好ましくは１〜１０である。具体的には、例えば、メチルチオ基、エチルチオ基、ｎ−プロピルチオ基、ｉｓｏ−プロピルチオ基、ｎ−ブチルチオ基、ｓｅｃ−ブチルチオ基、ｔｅｒｔ−ブチルチオ基、アミルチオ基、ｔｅｒｔ−アミルチオ基、ｎ−ヘキシルチオ基、ｎ−ヘプチルチオ基、ｎ−オクチルチオ基、ｔｅｒｔ−オクチルチオ基などが挙げられる。
【００４５】
炭素数２〜２０のアルキニルチオ基は、鎖状でも分岐状であってもよく、アルキニルチオ基の炭素数としては、好ましくは２〜１８、特に好ましくは２〜１５である。具体的には、例えば、エチニルチオ基、プロピニルチオ基、ブチニルチオ基、ペンチニルチオ基、ヘキシニルチオ基、ヘプチニルチオ基、オクチニルチオ基、ノニニルチオ基、デシニルチオ基、ウンデシニルチオ基、ドデシニルチオ基、トリデシニルチオ基、テトラデシニルチオ基、ペンタデシニルチオ基、ヘキサデシニルチオ基、ヘプタデシニルチオ基、オクタデシニルチオ基、ノナデシニルチオ基、イコシニルチオ基などが挙げられる。
【００４６】
炭素数２〜２０のアルケニルチオ基は、鎖状でも分岐状であってもよく、アルケニルチオ基の炭素数としては、好ましくは２〜１８、特に好ましくは２〜１５である。具体的には、例えば、ビニルチオ基、アリルチオ基、１−プロペニルチオ基、イソプロペニルチオ基、２−ブテニルチオ基、３−ブテニルチオ基、２−ペンテニルチオ基、２−ヘキセニルチオ基などが挙げられる。
【００４７】
炭素数７〜２０のアラルキルチオ基は、鎖状でも分岐状であってもよく、アラルキルチオ基の炭素数としては、好ましくは７〜１８、特に好ましくは７〜１５である。具体的には、例えば、ベンジルチオ基、フェネチルチオ基、ナフチルメチルチオ基などが挙げられる。
【００４８】
炭素数６〜２０のアリールチオ基の炭素数としては、好ましくは炭素数６〜１８、特に好ましくは６〜１５である。具体的には、例えば、フェニルチオ基、ナフチルチオ基、アントラセニルチオ基、ビフェニルチオ基などが挙げられる。
【００４９】
炭素数１〜２０のアルキルアミノ基は、鎖状でも分岐状であってもよく、アルキルアミノ基の炭素数としては、好ましくは１〜１８、特に好ましくは１〜１５、更に好ましくは１〜１０である。具体的には、例えば、ｎ−プロピルアミノ基、イソプロピルアミノ基、ｎ−ブチルアミノ基、ｓｅｃ−ブチルアミノ基、イソブチルアミノ基、ｔ−ブチルアミノ基、ｎ−ペンチルアミノ基、１−メチルブチルアミノ基、２−メチルブチルアミノ基、３−メチルブチルアミノ基、１−エチルプロピルアミノ基などが挙げられる。
【００５０】
炭素数１〜２０のジアルキルアミノ基は、鎖状でも分岐状であってもよく、アルキルアミノ基の炭素数としては、好ましくは１〜１８、特に好ましくは１〜１５、更に好ましくは１〜１０である。具体的には、例えば、ジメチルアミノ基、ジエチルアミノ基、ジｎ−プロピルアミノ基、ジイソプロピルアミノ基、ジｎ−ブチルアミノ基などのジアルキルアミノ基などが挙げられる。
また、例えば、メチルエチルアミノ基のように、炭素数の異なる２つのアルキル基が１つのアミノ基に対して置換した、ジアルキルアミノ基でもよい。これらの具体例としては、例えば、メチル（ｎ−プロピル）アミノ基、メチル（イソプロピル）アミノ基、メチル（ｎ−ブチル）アミノ基、メチル（ｓｅｃ−ブチル）アミノ基、メチル（イソブチル）アミノ基、メチル（ｔ−ブチル）アミノ基、エチル（ｎ−プロピル）アミノ基、メチル（イソプロピル）アミノ基などが挙げられる。
ジアルキルアミノ基の好ましいものとしては、ジメチルアミノ基およびジエチルアミノ基が挙げられる。
【００５１】
Ｒ１〜Ｒ４のうち２つ以上が結合して、単環または縮合環を形成した構造であっても良い。かかる構造としては、具体的には、例えば、シクロヘキサン、シクロヘプタン、シクロオクタン、インデン、フルオレンなどが挙げられる。また窒素原子、酸素原子または硫黄原子を含んでいてもよい飽和または不飽和の５〜８員環を形成し、例えば、テトラヒドロフラン、テトラヒドロピラン、テトラヒドロチオピラン、Ｎ−メチルピペリジン、Ｎ−ベンジルピペリジン、イミダゾールなどが挙げられる。
【００５２】
上記一般式（１）中のＲ５およびＲ６は、それぞれ独立して水素原子、ハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ニトロ基である。Ｒ５およびＲ６は結合して、単環または縮合環を形成した構造であってもよい。
【００５３】
Ｒ５およびＲ６におけるハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ならびにＲ５およびＲ６が結合して形成された単環および縮合環は、上記のＲ１〜Ｒ４について説明したハロゲン原子、炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、ならびにＲ５およびＲ６が結合して形成された単環および縮合環と同じであるので、詳細についての説明は省略する。
【００５４】
上記炭素数１〜２０のアルキル基、炭素数２〜２０のアルケニル基、炭素数２〜２０のアルキニル基、炭素数７〜２０のアラルキル基、炭素数６〜２０のアリール基、炭素数３〜２０のヘテロアリール基、炭素数１〜２０のアルコキシ基、炭素数２〜２０のアルケニルオキシ基、炭素数２〜２０のアルキニルオキシ基、炭素数７〜２０のアラルキルオキシ基、炭素数６〜２０のアリールオキシ基、炭素数１〜２０のアルキルチオ基、炭素数２〜２０のアルキニルチオ基、炭素数２〜２０のアルケニルチオ基、炭素数７〜２０のアラルキルチオ基、炭素数６〜２０のアリールチオ基、炭素数１〜２０のアルキルアミノ基、および炭素数１〜２０のジアルキルアミノ基については置換基を有するものであってもよく、置換基としては、例えば、ハロゲン原子、シアノ基、ニトロ基、水酸基、アルコキシ基、アミノ基、エステル基、アリールスルホニル基、アルキルスルホニル基、フェニル基などが挙げられ、好ましくはシアノ基、アルコキシ基、アミノ基、エステル基、フェニル基である。
【００５５】
上記一般式（１）中のＬは、酸素原子、硫黄原子またはＮＨ基であり、好ましくは酸素原子である。
Ｘは、酸素原子または硫黄原子であり、好ましくは酸素原子である。
【００５６】
三環性縮合イミダゾール系化合物（１）の具体例としては、例えば、イミダゾベンゾオキサジン−５−オン、２−メチルイミダゾベンゾオキサジン−５−オン、３−メチルイミダゾベンゾオキサジン−５−オン、２−フェニルイミダゾベンゾオキサジン−５−オン、３−フェニルイミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジメチルイミダゾベンゾオキサジン−５−オン、２，３−ジエチルイミダゾベンゾオキサジン−５−オン、２−メチル−３−フェニルイミダゾベンゾオキサジン−５−オン、３−メチル−２−フェニルイミダゾベンゾオキサジン−５−オン、２，３−ジフェニルイミダゾベンゾオキサジン−５−オン、イミダゾベンゾオキサジン−５−チオン、２−メチルイミダゾベンゾオキサジン−５−チオン、３−メチルイミダゾベンゾオキサジン−５−チオン、２−フェニルイミダゾベンゾオキサジン−５−チオン、３−フェニルイミダゾベンゾオキサジン−５−チオン、３−ブチル−２−メチルイミダゾベンゾオキサジン−５−チオン、２−ブチル−３−メチルイミダゾベンゾオキサジン−５−チオン、２−メチル−３−プロピルイミダゾベンゾオキサジン−５−チオン、３−メチル−２−プロピルイミダゾベンゾオキサジン−５−チオン、３−エチル−２−メチルイミダゾベンゾオキサジン−５−チオン、２−エチル−３−メチルイミダゾベンゾオキサジン−５−チオン、２，３−ジメチルイミダゾベンゾオキサジン−５−チオン、２，３−ジエチルイミダゾベンゾオキサジン−５−チオン、２−メチル−３−フェニルイミダゾベンゾオキサジン−５−チオン、３−メチル−２−フェニルイミダゾベンゾオキサジン−５−チオン、２，３−ジフェニルイミダゾベンゾオキサジン−５−チオン、イミダゾベンゾチアジン−５−オン、２−メチルイミダゾベンゾチアジン−５−オン、３−メチルイミダゾベンゾチアジン−５−オン、２−フェニルイミダゾベンゾチアジン−５−オン、３−フェニルイミダゾベンゾチアジン−５−オン、３−ブチル−２−メチルイミダゾベンゾチアジン−５−オン、２−ブチル−３−メチルイミダゾベンゾチアジン−５−オン、２−メチル−３−プロピルイミダゾベンゾチアジン−５−オン、３−メチル−２−プロピルイミダゾベンゾチアジン−５−オン、３−エチル−２−メチルイミダゾベンゾチアジン−５−オン、２−エチル−３−メチルイミダゾベンゾチアジン−５−オン、２，３−ジメチルイミダゾベンゾチアジン−５−オン、２，３−ジエチルイミダゾベンゾチアジン−５−オン、２−メチル−３−フェニルイミダゾベンゾチアジン−５−オン、３−メチル−２−フェニルイミダゾベンゾチアジン−５−オン、２，３−ジフェニルイミダゾベンゾチアジン−５−オン、イミダゾベンゾチアジン−５−チオン、２−メチルイミダゾベンゾチアジン−５−チオン、３−メチルイミダゾベンゾチアジン−５−チオン、２−フェニルイミダゾベンゾチアジン−５−チオン、３−フェニルイミダゾベンゾチアジン−５−チオン、３−ブチル−２−メチルイミダゾベンゾチアジン−５−チオン、２−ブチル−３−メチルイミダゾベンゾチアジン−５−チオン、２−メチル−３−プロピルイミダゾベンゾチアジン−５−チオン、３−メチル−２−プロピルイミダゾベンゾチアジン−５−チオン、３−エチル−２−メチルイミダゾベンゾチアジン−５−チオン、２−エチル−３−メチルイミダゾベンゾチアジン−５−チオン、２，３−ジメチルイミダゾベンゾチアジン−５−チオン、２，３−ジエチルイミダゾベンゾチアジン−５−チオン、２−メチル−３−フェニルイミダゾベンゾチアジン−５−チオン、３−メチル−２−フェニルイミダゾベンゾチアジン−５−チオン、２，３−ジフェニルイミダゾベンゾチアジン−５−チオン、イミダゾキナゾリン−５−オン、２−メチルイミダゾキナゾリン−５−オン、３−メチルイミダゾキナゾリン−５−オン、２−フェニルイミダゾキナゾリン−５−オン、３−フェニルイミダゾキナゾリン−５−オン、３−ブチル−２−メチルイミダゾキナゾリン−５−オン、２−ブチル−３−メチルイミダゾキナゾリン−５−オン、２−メチル−３−プロピルイミダゾキナゾリン−５−オン、３−メチル−２−プロピルイミダゾキナゾリン−５−オン、３−エチル−２−メチルイミダゾキナゾリン−５−オン、２−エチル−３−メチルイミダゾキナゾリン−５−オン、２，３−ジメチルイミダゾキナゾリン−５−オン、２，３−ジエチルイミダゾキナゾリン−５−オン、２−メチル−３−フェニルイミダゾキナゾリン−５−オン、３−メチル−２−フェニルイミダゾキナゾリン−５−オン、２，３−ジフェニルイミダゾキナゾリン−５−オン、イミダゾキナゾリン−５−チオン、２−メチルイミダゾキナゾリン−５−チオン、３−メチルイミダゾキナゾリン−５−チオン、２−フェニルイミダゾキナゾリン−５−チオン、３−フェニルイミダゾキナゾリン−５−チオン、３−ブチル−２−メチルイミダゾキナゾリン−５−チオン、２−ブチル−３−メチルイミダゾキナゾリン−５−チオン、２−メチル−３−プロピルイミダゾキナゾリン−５−チオン、３−メチル−２−プロピルイミダゾキナゾリン−５−チオン、３−エチル−２−メチルイミダゾキナゾリン−５−チオン、２−エチル−３−メチルイミダゾキナゾリン−５−チオン、２，３−ジメチルイミダゾキナゾリン−５−チオン、２，３−ジエチルイミダゾキナゾリン−５−チオン、２−メチル−３−フェニルイミダゾキナゾリン−５−チオン、３−メチル−２−フェニルイミダゾキナゾリン−５−チオン、２，３−ジフェニルイミダゾキナゾリン−５−チオンなどが挙げられる。
【００５７】
これらの中でも、イミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジエチルイミダゾベンゾオキサジン−５−オンなどが好ましい。
【００５８】
三環性縮合イミダゾール系化合物（１）のうちＬが酸素原子である三環性縮合イミダゾール系化合物、即ち下記一般式（２）で示される三環性縮合イミダゾール系化合物が好ましい。
【００５９】
【化２】
0006705262.tif 000006
【００６０】
一般式（２）中のＲ１からＲ６およびＸは、上記一般式（１）におけるＲ１からＲ６およびＸと同じであるので、詳細な説明は省略する。
【００６１】
上記一般式（２）で示される三環性縮合イミダゾール系化合物の具体例としては、例えば、イミダゾベンゾオキサジン−５−オン、２−メチルイミダゾベンゾオキサジン−５−オン、３−メチルイミダゾベンゾオキサジン−５−オン、２−フェニルイミダゾベンゾオキサジン−５−オン、３−フェニルイミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジメチルイミダゾベンゾオキサジン−５−オン、２，３−ジエチルイミダゾベンゾオキサジン−５−オン、２−メチル−３−フェニルイミダゾベンゾオキサジン−５−オン、３−メチル−２−フェニルイミダゾベンゾオキサジン−５−オン、２，３−ジフェニルイミダゾベンゾオキサジン−５−オン、イミダゾベンゾオキサジン−５−チオン、２−メチルイミダゾベンゾオキサジン−５−チオン、３−メチルイミダゾベンゾオキサジン−５−チオン、２−フェニルイミダゾベンゾオキサジン−５−チオン、３−フェニルイミダゾベンゾオキサジン−５−チオン、３−ブチル−２−メチルイミダゾベンゾオキサジン−５−チオン、２−ブチル−３−メチルイミダゾベンゾオキサジン−５−チオン、２−メチル−３−プロピルイミダゾベンゾオキサジン−５−チオン、３−メチル−２−プロピルイミダゾベンゾオキサジン−５−チオン、３−エチル−２−メチルイミダゾベンゾオキサジン−５−チオン、２−エチル−３−メチルイミダゾベンゾオキサジン−５−チオン、２，３−ジメチルイミダゾベンゾオキサジン−５−チオン、２，３−ジエチルイミダゾベンゾオキサジン−５−チオン、２−メチル−３−フェニルイミダゾベンゾオキサジン−５−チオン、３−メチル−２−フェニルイミダゾベンゾオキサジン−５−チオン、２，３−ジフェニルイミダゾベンゾオキサジン−５−チオンなどが挙げられる。
【００６２】
これらの中でも、イミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジエチルイミダゾベンゾオキサジン−５−オンなどが好ましい。
【００６３】
また、三環性縮合イミダゾール系化合物（１）のうちＬが酸素原子であり、かつＸが酸素原子である三環性縮合イミダゾール系化合物、即ち下記一般式（３）で示される三環性縮合イミダゾール系化合物が好ましい。
【００６４】
【化３】
0006705262.tif 000007
【００６５】
一般式（３）中のＲ１からＲ６は、上記一般式（１）におけるＲ１からＲ６と同じであるので、詳細な説明は省略する。
【００６６】
上記一般式（３）で示される三環性縮合イミダゾール系化合物の具体例としては、例えば、イミダゾベンゾオキサジン−５−オン、２−メチルイミダゾベンゾオキサジン−５−オン、３−メチルイミダゾベンゾオキサジン−５−オン、２−フェニルイミダゾベンゾオキサジン−５−オン、３−フェニルイミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジメチルイミダゾベンゾオキサジン−５−オン、２，３−ジエチルイミダゾベンゾオキサジン−５−オン、２−メチル−３−フェニルイミダゾベンゾオキサジン−５−オン、３−メチル−２−フェニルイミダゾベンゾオキサジン−５−オン、２，３−ジフェニルイミダゾベンゾオキサジン−５−オンなどが挙げられる。
【００６７】
これらの中でも、イミダゾベンゾオキサジン−５−オン、３−ブチル−２−メチルイミダゾベンゾオキサジン−５−オン、２−ブチル−３−メチルイミダゾベンゾオキサジン−５−オン、２−メチル−３−プロピルイミダゾベンゾオキサジン−５−オン、３−メチル−２−プロピルイミダゾベンゾオキサジン−５−オン、３−エチル−２−メチルイミダゾベンゾオキサジン−５−オン、２−エチル−３−メチルイミダゾベンゾオキサジン−５−オン、２，３−ジエチルイミダゾベンゾオキサジン−５−オンなどが好ましい。
【００６８】
一般式（１）〜（３）で示される三環性縮合イミダゾール系化合物は公知の方法で製造することができる。例えば、フェニルイミダゾール誘導体と１，１−カルボニルジイミダゾールや１，１−チオカルボニルジイミダゾールとをテトラヒドロフラン（ＴＨＦ）などの溶媒中で反応させることによって製造することができる。
【００６９】
本発明において、一般式（１）〜（３）で示されるイミダゾール系化合物は、例えばイミダゾベンゾオキサジン−５−オンの２位と３位の官能基が異なるような構造異性体として含有されることが、樹脂に対する相溶性が高まる傾向にあることから好ましい。２位と３位における構造異性体については、その主生成物となるほうの含有割合が５１〜９９重量％であることが好ましく、特には５５〜９５重量％、更には６０〜９０重量％であることが好ましい。
【００７０】
〔硬化性組成物〕
本発明の硬化性組成物は、本発明のアニオン硬化性化合物用硬化剤と、硬化対象であるアニオン硬化性化合物とを含む硬化性組成物である。
アニオン硬化性化合物としては、イミダゾールをはじめとする塩基性化合物存在下、重合もしくは架橋反応によって高分子量物質に変換可能な化合物であり、例えば、エポキシ化合物またはエピスルフィド化合物が挙げられる。
【００７１】
エポキシ化合物は、平均して一分子内に２個以上のエポキシ基を有するものである。代表的なエポキシ樹脂としては、例えば、ビスフェノールＡ、ビスフェノールＦ、ビスフェノールＡＤ、ビスフェノールＳ、テトラメチルビスフェノールＡ、テトラメチルビスフェノールＦ、テトラメチルビスフェノールＡＤ、テトラメチルビスフェノールＳ、テトラブロモビスフェノールＡ等のビスフェノール類をグリシジル化したビスフェノール型エポキシ樹脂；ビフェノール、ジヒドロキシナフタレン、９，９−ビス（４−ヒドロキシフェニル）フルオレン等のその他の２価フェノール類をグリシジル化したエポキシ樹脂；１，１，１−トリス（４−ヒドロキシフェニル）メタン、４，４−（１−（４−（１−（４−ヒドロキシフェニル）−１−メチルエチル）フェニル）エチリデン）ビスフェノール等のトリスフェノール類をグリシジル化したエポキシ樹脂；１，１，２，２−テトラキス（４−ヒドロキシフェニル）エタン等のテトラキスフェノール類をグリシジル化したエポキシ樹脂；フェノールノボラック、クレゾールノボラック、ビスフェノールＡノボラック、臭素化フェノールノボラック、臭素化ビスフェノールＡノボラック等をグリシジル化したノボラック型エポキシ樹脂；グリセリンやポリエチレングリコール等の多価アルコールをグリシジル化した脂肪族エーテル型エポキシ樹脂；ｐ−オキシ安息香酸、β−オキシナフトエ酸等のヒドロキシカルボン酸をグリシジル化したエーテルエステル型エポキシ樹脂；フタル酸、テレフタル酸のようなポリカルボン酸をグリシジル化したエステル型エポキシ樹脂；４，４−ジアミノジフェニルメタンやｍ−アミノフェノール等のアミン化合物のグリシジル化物やトリグリシジルイソシアヌレート等のアミン型エポキシ樹脂；３，４−エポキシシクロヘキシルメチル−３’、４’−エポキシシクロヘキサンカルボキシレート等の脂環式エポキサイド等が挙げられる。これらエポキシ化合物の１種または２種以上を混合したものを用いることができる。
【００７２】
また、エピスルフィド化合物は、単官能エピスルフィド化合物、または一分子内に平均して２個以上のエピスルフィド基を有するものである。代表的なエピスルフィド化合物としては、例えば、ビスフェノールＡ、ビスフェノールＦ、ビスフェノールＥ、ビスフェノールＡＤ、ビスフェノールＳ、テトラメチルビスフェノールＡ、テトラメチルビスフェノールＦ、テトラメチルビスフェノールＡＤ、テトラメチルビスフェノールＳ、テトラブロモビスフェノールＡ等のビスフェノール類をチオグリシジル化したビスフェノール型エピスルフィド樹脂；ビスフェノールＡ、ビスフェノールＦ、ビスフェノールＥ、ビスフェノールＡＤ、ビスフェノールＳ、テトラメチルビスフェノールＡ、テトラメチルビスフェノールＦ、テトラメチルビスフェノールＡＤ、テトラメチルビスフェノールＳ、テトラブロモビスフェノールＡ等のビスフェノール類の核水添化物をチオグリシジル化した水素化ビスフェノール型エピスルフィド樹脂；ビフェノール、ジヒドロキシナフタレン、ジヒドロキシアントラセン、９，９−ビス（４−ヒドロキシフェニル）フルオレン等のその他の２価フェノール類をチオグリシジル化したエピスルフィド樹脂；１，１，１−トリス（４−ヒドロキシフェニル）メタン、４，４−（１−（４−（１−（４−ヒドロキシフェニル）−１−メチルエチル）フェニル）エチリデン）ビスフェノール等のトリスフェノール類をチオグリシジル化したエピスルフィド樹脂；１，１，２，２−テトラキス（４−ヒドロキシフェニル）エタン等のテトラキスフェノール類をチオグリシジル化したエピスルフィド樹脂；フェノールノボラック、クレゾールノボラック、ビスフェノールＡノボラック、臭素化フェノールノボラック、臭素化ビスフェノールＡノボラック等をチオグリシジル化したノボラック型エピスルフィド樹脂；グリセリンやポリエチレングリコール等の多価アルコールをチオグリシジル化した脂肪族エーテル型エピスルフィド樹脂；ｐ−オキシ安息香酸、β−オキシナフトエ酸等のヒドロキシカルボン酸をチオグリシジル化したエーテルエステル型エピスルフィド樹脂；フタル酸、テレフタル酸のようなポリカルボン酸をチオグリシジル化したエステル型エピスルフィド樹脂；４，４−ジアミノジフェニルメタンやｍ−アミノフェノール等のアミン化合物のチオグリシジル化物やトリグリシジルイソシアヌレート等のアミン型エピスルフィド樹脂；ジエチレントリアミンやトリエチレンテトラミン等のポリアルキレンポリアミンとアジピン酸等のジカルボン酸とのポリアミドポリアミンのチオグリシジル化物；３，４−エピチオシクロヘキシルメチル−３’，４’−エピチオシクロヘキサンカルボキシレート、ビス−（３，４−エピチオシクロヘキシル）アジペート、１，２−エピチオ−４−ビニルシクロヘキサン等の脂環式エピスルフィド；オルガノポリシロキサンとエピスルフィド樹脂やフェノールノボラック型エピスルフィド樹脂との反応で得られるシリコーン変性エピスルフィド樹脂；チオグリシジルメタクリレートや３，４−エピチオシクロヘキシルメチルメタクリレート、プロピレンスルフィド、シクロヘキサンスルフィド等のエピスルフィド化合物及びその重合体；ビス（２，３−エピチオプロピル）ス���フィドやビス（２，３−エピチオプロピルチオ）エタン、ビス（５，６−エピチオ−３−チオヘキサン）スルフィド等のエピスルフィド化合物等が挙げられる。これらエピスルフィド化合物の１種または２種以上を混合したものを用いることができる。
【００７３】
なお、上記エポキシ化合物と上記エピスルフィド化合物とを併用してもよい。
【００７４】
本発明の硬化性組成物は、アニオン硬化性化合物１００重量部に対して、本発明の硬化剤を通常０．１〜５０重量部、好ましくは０．２〜４５重量部、特に好ましくは０．３〜４０重量部含有するものである。硬化剤の含有量が多すぎると、硬化物の物性が低下する傾向があり、少なすぎると硬化反応が進行し難くなる傾向がある。
【００７５】
本発明の硬化性組成物には、必要に応じて希釈剤、促進剤、可撓性付与剤、シラン系カップリング剤、消泡剤、レベリング剤、補強剤、充填剤、難燃剤、着色剤、顔料、染料等の各種添加剤を配合することができる。
【００７６】
上記希釈剤としては、例えば、ｎ−ブチルグリシジルエーテル、２−エチルヘキシルグリシジルエーテル、フェニルグリシジルエーテル、アリルグリシジルエーテル、スチレンオキシド、α−ピネンオキシド、メタクリル酸グリシジル、１−ビニル−３，４−エポキシシクロヘキサンなどの反応性希釈剤や、メチルエチルケトン、シクロヘキサノン、トルエン、キシレン、シクロヘキサン、メタノール、イソプロパノール、メチルセロソルブ、酢酸エチル、酢酸ブチルなどの非反応性希釈剤などが挙げられる。
【００７７】
上記促進剤としては、例えば、メタノール、エタノール、プロパノール、２−プロパノール、ブタノール、ヘキサノール、２−エチルヘキサノール、ベンジルアルコール、メチルセロソルブ、ジエチレングリコール、トリエチレングリコールなどのアルコール類；メチルメルカプタン、エチルメルカプタン、プロパンチオール、ブタンチオール、ヘキサンチオール、ベンジルメルカプタンなどのチオール類；ベンジルアミン、ジエチルアミン、トリエチルアミン、イソプロピルメチルアミンなどのアミン類が挙げられる。
【００７８】
上記可撓性付与剤としては、例えば、ジオクチルフタレートやジイソプロピルフタレートなどのフタル酸エステルやポリプロピレングリコールなどが挙げられる。
【００７９】
上記シラン系カップリング剤としては、例えば、イミダゾール系シランカップリング剤、アミン系シランカプリング剤、メルカプト系シランカップリング剤などが挙げられる。
【００８０】
上記消泡剤としては、例えば、アルコール消泡剤、金属石鹸消泡剤、リン酸エステル消泡剤、脂肪酸エステル消泡剤、ポリエーテル消泡剤、シリコーン消泡剤、フッ素系消泡剤、鉱物油消泡剤、アクリル系消泡剤などが挙げられる。
【００８１】
上記レベリング剤としては、例えば、アクリル系レベリング剤、シリコーン系レベリング剤などが挙げられる。
【００８２】
上記補強剤、及び充填剤としては、例えば、酸化アルミニウムや酸化マグネシウム等の金属酸化物、炭酸カルシウム、炭酸マグネシウム等の金属炭酸塩、ケイソウ土粉、塩基性ケイ酸マグネシウム、焼成クレイ、微粉末シリカ、溶融シリカ、結晶シリカ等のケイ素化合物、水酸化アルミニウム等の金属水酸化物などの粉末状材料や、ガラス繊維、セラミック繊維、カーボンファイバー、アルミナ繊維、炭化ケイ素繊維、ボロン繊維、ポリエステル繊維等の繊維質材料などが挙げられる。
【００８３】
上記難燃剤としては、例えば、テトラブロモビスフェノールＡ、トリブロモフェノール、ヘキサブロモベンゼン等のハロゲン化合物、トリフェニルホスフェート、ポリリン酸塩等のリン化合物、水酸化アルミニウム、水酸化マグネシウム等の金属水酸化物、三酸化アンチモン、五酸化アンチモン等のアンチモン系化合物などが挙げられる。
【００８４】
上記着色剤、顔料、及び染料としては、例えば、二酸化チタン、鉄黒、モリブデン赤、紺青、群青、カドミウム黄、カドミウム赤、三酸化アンチモン、赤燐などが挙げられる。
【００８５】
本発明のアニオン硬化性化合物用硬化剤は、単独で用いることもできるし、アミン類、ポリアミン類、ヒドラジン類、酸無水物、ジシアンジアミド、オニウム塩類、ポリチオール類、フェノール類、ケチミン等の一般的に使用されている硬化剤と併用することもできる。また、公知ないし一般のアニオン硬化性化合物用硬化促進剤（硬化助剤）を併用することも可能である。また、本発明のアニオン硬化性化合物用硬化剤は、上記公知一般の硬化剤と併用して、硬化性能を触媒的に促進させるために用いることができる。
【００８６】
本発明のアニオン硬化性化合物用硬化剤とアニオン硬化性化合物とを混合する方法としては、例えば、所定量の硬化剤とアニオン硬化性化合物を含む硬化性組成物を、ロール混練機、ニーダー、または押出機等を用いて混練する方法が挙げられる。
【００８７】
かくして本発明において、一般式（１）〜（３）で示される三環性縮合イミダゾール系化合物からなるアニオン硬化性化合物用硬化剤とアニオン硬化性化合物を含有する硬化性組成物を得ることができ、上記硬化性組成物を硬化することにより硬化物を得ることができる。
【００８８】
硬化方法としては、例えば、上記硬化性組成物を加熱することにより、アニオン硬化性化合物の硬化物を得ることができる。加熱条件としては、アニオン硬化性化合物の種類、硬化剤の種類、添加剤の種類、各成分の配合量などを考慮し、加熱温度、加熱時間を適宜選択することができる。一般的には、加熱温度は１００〜３００℃であり、本発明においては、特には１００〜２８０℃、更には、１００〜２５０℃であることがアニオン硬化性組成物の硬化物特性が良くなる点で好ましく、加熱時間は、通常０．０１〜１８００分であり、特には０．０２〜９００分、更には０．０２〜１２０分であることが生産性の面で好ましい。
【００８９】
本発明の三環性縮合イミダゾール系化合物からなるアニオン硬化性化合物用硬化剤は温度選択的な硬化性能を有し、その硬化剤を含有する硬化性組成物は保存安定性に優れるものである。さらにその硬化物は、耐熱性や寸法安定性、接着性、絶縁性等の特性が得られるものであることから、例えば、導電性接着剤、リレー用接着剤、チップ部品用接着剤等の接着剤；接着シート；接着フィルム；半導体等の電子部材用液状封止剤；導電性ペースト、絶縁性ペースト、アンダーフィル材、プリプレグ、絶縁ワニス、含浸ワニス等の電子材料の構成部材や；塗料または印刷インキ；有機ＥＬやＬＥＤの封止用シール剤及び接着剤；カラーフィルター；有機ＥＬ等の光取出し層及び光取出しフィルム；ディスプレイ基板；フレキシブルディスプレイ基板；フレキシブルディスプレイ用フィルム；半導体装置；電子部品；層間絶縁膜；配線被覆膜；光回路；光回路部品；反射防止膜、ホログラム等の光学部材又は建築材料の構成部材として広く用いられ、これにより、プリント基板、プリント配線板、リレー材料、半導体装置、自動車や航空機等の各種パーツ；印刷物、透明封止剤、カラーフィルター、ディスプレイ基板、ディスプレイ用フィルム、半導体装置、電子部品、層間絶縁膜、配線被覆膜、光回路、光回路部品、反射防止膜、ホログラムなどの電子部材、光学部材または建築部材等が提供される。また、硬化物として形成されたパターン等は、耐熱性や絶縁性を備え、例えば、透明封止剤、カラーフィルター、ディスプレイ基板、フレキシブルディスプレイ基板、フレキシブルディスプレイ用フィルム、電子部品、半導体装置、層間絶縁膜、配線被覆膜、光回路、光回路部品、反射防止膜、その他の光学部材または電子部材として有利に使用することができる。
【００９０】
〔新規なイミダゾベンゾオキサジン−５−オン系化合物〕
本発明は、また、下記一般式（４）または（５）で示される新規なイミダゾベンゾオキサジン−５−オン系化合物を提供するものである。
【００９１】
【化４】
0006705262.tif 000008
【００９２】
一般式（４）中のＲ１からＲ４は、上記一般式（１）におけるＲ１からＲ４と同じであるので、詳細な説明は省略する。
【００９３】
一般式（４）中、Ｒ７およびＲ８は、それぞれ独立して水素原子、炭素数１〜２０のアルキル基、炭素数２〜２０のアルケニル基、炭素数２〜２０のアルキニル基、または炭素数７〜２０のアラルキル基である。
Ｒ７およびＲ８における炭素数１〜２０のアルキル基、炭素数２〜２０のアルケニル基、炭素数２〜２０のアルキニル基、および炭素数７〜２０のアラルキル基は、一般式（１）中のＲ５およびＲ６における炭素数１〜２０のアルキル基、炭素数２〜２０のアルケニル基、炭素数２〜２０のアルキニル基、および炭素数７〜２０のアラルキル基と同じであるので、詳細な説明は省略する。
ただし、Ｒ７およびＲ８がともに水素原子である場合、またはＲ７およびＲ８のうち一方がメチル基であり、他方がｎ−プロピル基である場合が除かれる。
【００９４】
一般式（４）で示される新規なイミダゾベンゾオキサジン−５−オン系化合物の具体的な化合物名としては、イミダゾベンゾオキサジン−５−オン、２−メチルイミダゾベンゾオキサジン−５−オン、３−メチルイミダゾベンゾオキサジン−５−オン、３−ブチル−２−メチルイミダゾベンゾオキサジン−５−オン、２−ブチル−３−メチルイミダゾベンゾオキサジン−５−オン、３−エチル−２−メチルイミダゾベンゾオキサジン−５−オン、２−エチル−３−メチルイミダゾベンゾオキサジン−５−オン、２，３−ジメチルイミダゾベンゾオキサジン−５−オン、２，３−ジエチルイミダゾベンゾオキサジン−５−オンなどが挙げられる。
【００９５】
【化５】
0006705262.tif 000009
【００９６】
一般式（５）中のＲ１からＲ４は、上記一般式（１）におけるＲ１からＲ４と同じであるので、詳細な説明は省略する。
【００９７】
一般式（５）中、Ｒ９およびＲ１０のどちらか一方がフェニル基であり、他方が炭素数２〜２０のアルキル基、炭素数２〜２０のアルケニル基、炭素数２〜２０のアルキニル基、炭素数７〜２０のアラルキル基、炭素数６〜２０のアリール基または炭素数３〜２０のヘテロアリールアルキル基である。
炭素数２〜２０のアルキル基は、鎖状でも分岐状であってもよく、アルキル基の炭素数としては、好ましくは２〜１８、特に好ましくは２〜１５、更に好ましくは２〜１０である。具体的には、例えば、エチル基、イソプロピル基、ブチル基、イソブチル基、ヘキシル基、オクチル基、２−エチルヘキシル基、デシル基などが挙げられる。
Ｒ９またはＲ１０における炭素数２〜２０のアルケニル基、炭素数２〜２０のアルキニル基、炭素数７〜２０のアラルキル基、炭素数６〜２０のアリール基および炭素数３〜２０のヘテロアリールアルキル基は、一般式（１）中のＲ５およびＲ６における炭素数２〜２０のアルケニル基、炭素数２〜２０のアルキニル基、炭素数７〜２０のアラルキル基、炭素数６〜２０のアリール基および炭素数３〜２０のヘテロアリールアルキル基と同じであるので、詳細な説明は省略する。
【００９８】
一般式（５）で示される新規なイミダゾベンゾオキサジン−５−オン系化合物の具体的な化合物名としては、２−フェニル−３−エチルイミダゾベンゾオキサジン−５−オン、２−エチル−３−フェニルイミダゾベンゾオキサジン−５−オン、３−ブチル−２−フェニルイミダゾベンゾオキサジン−５−オン、２−ブチル−３−フェニルイミダゾベンゾオキサジン−５−オン、３−デシル−２−フェニルイミダゾベンゾオキサジン−５−オン、２−デシル−３−フェニルイミダゾベンゾオキサジン−５−オンなどが挙げられる。
【００９９】
一般式（４）または（５）で示される新規なイミダゾベンゾオキサジン−５−オン系化合物については、公知の合成条件に準じて製造することができる。
【実施例】
【０１００】
以下、実施例を挙げて本発明をさらに具体的に説明するが、本発明はその要旨を超えない限り以下の実施例に限定されるものではない。なお、例中、「％」とあるのは、重量基準を意味する。
【０１０１】
＜合成例１＞
『イミダゾベンゾオキサジン−５−オンの合成』
２−（２−ヒドロキシフェニル）イミダゾール２．５ｇ（０．０２ｍｏｌ）、１，１−カルボニルジイミダゾール７．６ｇ（０．０５ｍｏｌ）をＴＨＦ２０ｍｌに溶解し室温で２４時間撹拌した。反応後ＴＨＦを溜去し、シリカゲルカラムクロマトグラフィー（酢酸エチル／ヘキサン＝１／１（ｖ／ｖ））にて精製して、イミダゾベンゾオキサジン−５−オン２．３ｇを得た。収率は７９％であった。
イミダゾベンゾオキサジン−５−オンは、一般式（１）において、Ｒ１からＲ６が全て水素原子であり、Ｌが酸素原子、Ｘが酸素原子で表される。
【０１０２】
なお、合成例１により得られた、イミダゾベンゾオキサジン−５−オンの１Ｈ−ＮＭＲスペクトル（Ｂｒｕｋｅｒ社製「Ａｓｃｅｎｄ４００」使用、内部標準物質：テトラメトキシシラン、溶媒：ＣＤＣｌ３）は図１に示されるとおりであり、その帰属は以下のとおりである。
【０１０３】
８．１６−８．１９ｐｐｍ（ｍ，１Ｈ，Ａｒ−Ｈ）
７．７１−７．７２ｐｐｍ（ｍ，１Ｈ，Ａｒ−Ｈ）
７．５４−７．５９ｐｐｍ（ｍ，１Ｈ，Ａｒ−Ｈ）
７．４０−７．４５ｐｐｍ（ｍ，３Ｈ，Ａｒ−Ｈ）
【０１０４】
＜合成例２＞
『３−ブチル−２−メチルイミダゾベンゾオキサジン−５−オンの合成』
２−（５−ブチル−４−メチル−１Ｈ−イミダゾール−２−イル）フェノール３．０ｇ（０．０１ｍｏｌ）、１，１−カルボニルジイミダゾール６．３ｇ（０．０４ｍｏｌ）をＴＨＦ３０ｍｌに溶解し、室温で２時間撹拌した。反応後ＴＨＦを溜去し、シリカゲルカラムクロマトグラフィー（酢酸エチル／ヘキサン＝１／２（ｖ／ｖ））にて精製して、３−ブチル−２−メチルイミダゾベンゾオキサジン−５−オン３．３ｇを得た。収率は９８％であった。
得られた３−ブチル−２−メチルイミダゾベンゾオキサジン−５−オンは、ブチル基とメチル基の置換位置が異なる２種の構造異性体が６８：３２の割合（重量比）で含まれていた。
３−ブチル−２−メチルイミダゾベンゾオキサジン−５−オンは、一般式（４）において、Ｒ１からＲ４が全て水素原子、Ｒ７がメチル基、Ｒ８がブチル基で表される。
【０１０５】
なお、合成例２により得られた、３−ブチル−２−メチルイミダゾベンゾオキサジン−５−オンの１Ｈ−ＮＭＲスペクトル（Ｂｒｕｋｅｒ社製「Ａｓｃｅｎｄ４００」使用、内部標準物質：テトラメトキシシラン、溶媒：ＣＤＣｌ３）は図２（主生成物）及び図３（副生成物）に示されるとおりであり、その帰属は以下のとおりである。
【０１０６】
構造異性体１（主生成物）
８．１５ｐｐｍ（ｄｄ，１Ｈ，Ａｒ−Ｈ）
７．４４−７．４９ｐｐｍ（ｍ，１Ｈ，Ａｒ−Ｈ）
７．３２−７．３８ｐｐｍ（ｍ，２Ｈ，Ａｒ−Ｈ）
２．６２ｐｐｍ（ｔ，２Ｈ，−ＣＨ２−）
２．６０ｐｐｍ（ｓ，３Ｈ，−ＣＨ３）
１．６３−１．７１ｐｐｍ（ｍ，２Ｈ，−ＣＨ２−）
１．３５−１．４４ｐｐｍ（ｍ，２Ｈ，−ＣＨ２−）
０．９５ｐｐｍ（ｔ，３Ｈ，−ＣＨ３）
【０１０７】
構造異性体２（副生成物）
８．１４ｐｐｍ（ｄｄ，１Ｈ，Ａｒ−Ｈ）
７．４６−７．５１ｐｐｍ（ｍ，１Ｈ，Ａｒ−Ｈ）
７．３３−７．３９ｐｐｍ（ｍ，２Ｈ，Ａｒ−Ｈ）
３．００ｐｐｍ（ｔ，２Ｈ，−ＣＨ２−）
２．３１ｐｐｍ（ｓ，３Ｈ，−ＣＨ３）
１．５８−１．６６ｐｐｍ（ｍ，２Ｈ，−ＣＨ２−）
１．３５−１．４４ｐｐｍ（ｍ，２Ｈ，−ＣＨ２−）
０．９４ｐｐｍ（ｔ，３Ｈ，−ＣＨ３）
【０１０８】
＜合成例３＞
『３−エチル−２−メチルイミダゾベンゾオキサジン−５−オンの合成』
２−（５−エチル−４−メチル−１Ｈ−イミダゾール−２−イル）フェノール３．０ｇ（０．０２ｍｏｌ）、１，１−カルボニルジイミダゾール７．１ｇ（０．０５ｍｏｌ）をＴＨＦ３０ｍｌに溶解し、室温で２時間撹拌した。反応後ＴＨＦを溜去し、シリカゲルカラムクロマトグラフィー（酢酸エチル／ヘキサン＝１／２（ｖ／ｖ））にて精製して、３−エチル−２−メチルイミダゾベンゾオキサジン−５−オン３．３ｇを得た。収率は９７％であった。
得られた３−エチル−２−メチルイミダゾベンゾオキサジン−５−オンは、エチル基とメチル基の置換位置の異なる２種の構造異性体が６８：３２の割合（重量比）で含まれていた。
３−エチル−２−メチルイミダゾベンゾオキサジン−５−オンは、一般式（４）において、Ｒ１からＲ４が全て水素原子、Ｒ７がメチル基、Ｒ８がエチル基で表される。
【０１０９】
なお、合成例３により得られた、３−エチル−２−メチルイミダゾベンゾオキサジン−５−オンの１Ｈ−ＮＭＲスペクトル（Ｂｒｕｋｅｒ社製「Ａｓｃｅｎｄ４００」使用、内部標準物質：テトラメトキシシラン、溶媒：ＣＤＣｌ３）は図４（主生成物）及び図５（副生成物）に示されるとおりであり、その帰属は以下のとおりである。
【０１１０】
構造異性体１（主生成物）
８．１４ｐｐｍ（ｄｄ，１Ｈ，Ａｒ−Ｈ）
７．４６−７．５０ｐｐｍ（ｍ，１Ｈ，Ａｒ−Ｈ）
７．３２−７．３９ｐｐｍ（ｍ，２Ｈ，Ａｒ−Ｈ）
２．６０−２．６８ｐｐｍ（ｍ，５Ｈ，−ＣＨ２−，−ＣＨ３）
１．２８ｐｐｍ（ｔ，３Ｈ，−ＣＨ３）
【０１１１】
構造異性体２（副生成物）
８．１４ｐｐｍ（ｄｄ，１Ｈ，Ａｒ−Ｈ）
７．４７−７．５１ｐｐｍ（ｍ，１Ｈ，Ａｒ−Ｈ）
７．３３−７．３９ｐｐｍ（ｍ，２Ｈ，Ａｒ−Ｈ）
３．０３ｐｐｍ（ｑ，２Ｈ，−ＣＨ２−）
２．３２ｐｐｍ（ｓ，３Ｈ，−ＣＨ３）
１．２５ｐｐｍ（ｔ，３Ｈ，−ＣＨ３）
【０１１２】
＜合成例４＞
『２−（２−ヒドロキシフェニル）イミダゾールの合成』
サリチルアルデヒド１７．６ｇ（０．１４ｍｏｌ）、４０％グリオキザール水溶液１７．４ｇ（０．１２ｍｏｌ）をメタノール４００ｍｌに溶解し、酢酸アンモニウム６４．８ｇ（０．８４ｍｏｌ）を投入し、室温で２時間攪拌した。反応後メタノールを溜去し、水１２０ｍｌ、酢酸エチル３００ｍｌを加えた後、攪拌しながら発泡の無くなくなるまで飽和重曹水を加えた。有機層を分離し、１Ｎ硫酸水溶液６０ｍｌ、水９０ｍｌを加え攪拌後、水層を分離した。水層に水酸化ナトリウムを入れ中和し、塩化メチレン４００ｍｌを入れ攪拌後、有機層を分離した。有機層から塩化メチレンを溜去し、シリカゲルカラムクロマトグラフィー（塩化メチレン）にて精製して、２−（２−ヒドロキシフェニル）イミダゾール６．９ｇを得た。収率は３６％であった。
【０１１３】
＜実施例１〜３、比較例１および２＞
合成例１〜３で得られた各化合物を実施例１〜３の硬化剤とし、２−フェニルイミダゾールおよび合成例４で得られた化合物を比較例１および２の硬化剤として、下記の方法に従って保存安定性試験および硬化性試験を行った。評価結果を表１に示す。
【０１１４】
〔保存安定性試験（ポットライフ試験）〕
ビスフェノールＡ型エポキシ樹脂（商品名：ｊＥＲ８２８、三菱化学製）に対し、実施例１〜３および比較例１、２の硬化剤を添加し、混合することでエポキシ樹脂組成物を調製した。なお、実施例および比較例の硬化剤の添加量は、ビスフェノールＡ型エポキシ樹脂１５ｇに対し４．５ｍｍｏｌである。
これら組成物を密閉可能な１５０ｍＬガラス容器に仕込み、２３℃におけるポットライフ試験を実施した。粘度はブルックフィールド粘度計で測定し、調製直後の組成物の初期粘度に対して２倍の粘度になるまでに要した時間をポットライフ値とし、その日数により評価した。
【０１１５】
〔硬化性試験〕
常温において、ビスフェノールＡ型エポキシ樹脂（商品名：ｊＥＲ８２８、三菱化学製）１５ｇに対し、実施例１〜３および比較例１、２の硬化剤を３．０ｍｍｏｌ添加し、三本ロールミルで混合することで硬化性組成物を調製した。
ついで、得られた硬化性組成物２ｇを用い、ゲルタイムテスター（安田精機製作所製）により、８０℃および１５０℃におけるゲルタイム（硬化時間：ローターのトルクが約３．３Ｋｇ・ｃｍに達するまでに要する時間）を測定し、以下のように評価した。
【０１１６】
（８０℃ゲルタイム）
◎（優）・・・１時間以上
○（良）・・・３０分以上〜１時間未満
×（不可）・・・３０分未満
（１５０℃ゲルタイム）
◎（優）・・・３分未満
○（良）・・・３分以上−１５分未満
×（不可）・・・１５分以上
【０１１７】
【表１】
0006705262.tif 000010
【０１１８】
上記試験結果より、実施例１〜３に記載の硬化剤は、８０℃においてはエポキシ樹脂に対して硬化性が低いものの、１５０℃において比較例１および２の硬化剤と同等に良好な硬化性能を有するものであった。すなわち、実施例１〜３に記載の硬化剤は、１５０℃付近でのみエポキシ樹脂を硬化させる温度選択的硬化性能があることがわかる。
一方、比較例１の硬化剤は、１５０℃において良好な硬化性能を有するものの、８０℃においても３０分足らずで硬化性を示すものであり、硬化性能における１５０℃での選択性は実施例１〜３の硬化剤よりも劣るものであった。
さらに、比較例２の硬化剤は、８０℃および１５０℃において実施例１〜３に記載の硬化剤と同等の硬化性を有するものの、ポットライフ値は実施例１〜３よりも劣るものであった。
【産業上の利用可能性】
【０１１９】
本発明のアニオン硬化性化合物用硬化剤は、８０℃付近の低温領域と１５０℃付近の高温領域におけるアニオン硬化性化合物に対する硬化性能に差があり、１５０℃付近の高温領域で選択的にアニオン硬化性化合物の硬化反応を行なうことができる。したがって、プリプレグ（特には、繊維強化複合材料のマトリックス樹脂、プリント回路板や銅張積層板などの熱硬化性樹脂を含有する積層板に使用するプリプレグ）等の幅広い用途において、温度選択的な硬化性が求められる場合に本発明のアニオン硬化性化合物用硬化剤は有用なものである。さらに、保存安定性にも優れるため、取り扱いに優れたものである。
【図１】
0006705262.tif 000014
【図２】
0006705262.tif 000015
【図３】
0006705262.tif 000016
【図４】
0006705262.tif 000017
【図５】
0006705262.tif 000018